(57)【特許請求の範囲】
【請求項１】
ポリカーボネート樹脂を強化するためのガラス繊維であって、該ガラス繊維全体における無機成分として、
二酸化ケイ素（ＳｉＯ２）５０〜６０質量％、酸化アルミニウム（Ａｌ２Ｏ３）１０〜１５質量％、酸化カルシウム（ＣａＯ）１５〜２５質量％、酸化チタン（ＴｉＯ２）３〜５質量％、酸化マグネシウム（ＭｇＯ）０〜５質量％、酸化亜鉛（ＺｎＯ）０〜５質量％、酸化バリウム（ＢａＯ）０〜５質量％、酸化ジルコニウム（ＺｒＯ２）０〜５質量％、酸化リチウム（Ｌｉ２Ｏ）０〜２質量％、酸化ナトリウム（Ｎａ２Ｏ）０〜２質量％、酸化カリウム（Ｋ２Ｏ）０〜２質量％を含有し、
前記酸化リチウム（Ｌｉ２Ｏ）と前記酸化ナトリウム（Ｎａ２Ｏ）と前記酸化カリウム（Ｋ２Ｏ）との合計含有量が、前記ガラス繊維全体に対して０〜２質量％であり、
前記酸化亜鉛（ＺｎＯ）と前記酸化バリウム（ＢａＯ）との合計含有量が１〜５質量％、かつ、前記酸化チタン（ＴｉＯ２）と前記酸化亜鉛（ＺｎＯ）と前記酸化バリウム（ＢａＯ）と前記酸化ジルコニウム（ＺｒＯ２）との合計含有量が、前記ガラス繊維全体に対して６〜８質量％であり、
酸化ホウ素（Ｂ２Ｏ３）の含有量が０．１質量％以下であり、
前記ガラス繊維の屈折率が１．５８０〜１．５９０であることを特徴とするポリカーボネート樹脂強化用ガラス繊維。
【請求項２】
前記酸化ジルコニウム（ＺｒＯ２）の含有量が２〜５質量％であって、前記酸化亜鉛（ＺｎＯ）と前記酸化バリウム（ＢａＯ）と前記酸化ジルコニウム（ＺｒＯ２）との合計含有量が、前記ガラス繊維全体に対して２〜５質量％である請求項１に記載のポリカーボネート樹脂強化用ガラス繊維。
【請求項３】
前記酸化ジルコニウム（ＺｒＯ２）を含有しない請求項１に記載のポリカーボネート樹脂強化用ガラス繊維。
【請求項４】
前記ガラス繊維の屈折率が１．５８３〜１．５８６である請求項１〜３のいずれか一つに記載のポリカーボネート樹脂強化用ガラス繊維。
【請求項５】
ガラス繊維と、ポリカーボネート樹脂とを含む樹脂組成物を成形して得られたガラス繊維強化ポリカーボネート樹脂成形品であって、
前記ガラス繊維が、請求項１〜４のいずれかに記載のガラス繊維であり、
前記ポリカーボネート樹脂の屈折率と、前記ポリカーボネート樹脂強化用ガラス繊維の屈折率との差が、０．００１以下であることを特徴とするたガラス繊維強化ポリカーボネート樹脂成形品。
【請求項６】
前記樹脂成形品おけるガラス繊維の含有量が５〜６０質量％である請求項５に記載のガラス繊維強化ポリカーボネート樹脂成形品。
【発明の詳細な説明】
【技術分野】
【０００１】
本発明は、透明性に優れる繊維強化樹脂成形品に関し、更に詳しくはガラス繊維で強化されたポリカーボネート樹脂成形品に関する。
【背景技術】
【０００２】
ポリカーボネート樹脂は、その優れた透明性、耐熱性から、工業用の透明材料として、電気、機械、自動車分野等に広く用いられている。また、光学材料用のプラスチックとしてレンズや光学ディスクなどにも使用されている。
【０００３】
このポリカーボネート樹脂の強度を更に向上するためには、ガラス繊維で強化することが有効であるが、その際には、ポリカーボネート樹脂自身のもつ優れた透明性を低下させずに繊維強化することが求められている。
【０００４】
すなわち、一般のガラス繊維材料の一例であるＥガラスの屈折率（ナトリウムＤ線における屈折率：以下ｎＤとする）は１．５５５程度であり、これに対してポリカーボネート樹脂の屈折率は１．５８０〜１．５９０と高いので、ポリカーボネート樹脂中に通常のＥガラスからなる繊維を分散させると、両者の屈折率差によって透明性が低下するという問題がある。
【０００５】
これに対して、ガラス繊維の組成を変更することにより屈折率を向上させてポリカーボネート樹脂と同程度の屈折率とし、ガラス繊維強化ポリカーボネート樹脂成形品の透明性を維持することが検討されている。
【０００６】
例えば、特許文献１には、重量％で、ＳｉＯ２が５０〜６５％、Ａｌ２Ｏ３が０〜６％、ＭｇＯが０〜５％、ＣａＯが３〜１０％、ＢａＯが２〜１０％、ＺｎＯが０〜７％、ＳｒＯが０〜５％、Ｎａ２Ｏが３〜８％、Ｋ２Ｏが３〜８％、ＬｉＯが０〜５％、ＺｒＯ２が３〜１０％、ＴｉＯ２が５．３〜１０％からなる、ポリカーボネート樹脂の強化に用いるガラス繊維組成物が開示されている。
【０００７】
また、特許文献２には、重量百分率で、ＳｉＯ2  ５４．０〜６２．０％、Ａｌ2Ｏ3  ８．０〜１２．０％、ＭｇＯ  ０〜５．０％、ＣａＯ  １８．０〜２２．０％、ＢａＯ  ０〜５．０％、ＺｎＯ  ０〜５．０％、Ｎａ2Ｏ＋Ｋ2Ｏ＋Ｌｉ2Ｏ  ０〜１．０％、ＺｒＯ2  ０．６〜５．０％、ＴｉＯ2  ０．５〜１．９％からなり、屈折率が１．５７００〜１．６０００であり、ポリカーボネート樹脂の強化に用いられるガラス組成物が開示されている。
【０００８】
また、特許文献３には、屈折率が１．５７０〜１．６００、アッベ数が５０以下の光学定数を有するポリカーボネート樹脂強化用ガラス繊維が開示されている。
【０００９】
また、市販のガラス繊維を用いてポリカーボネート樹脂を改良することが検討されており、例えば、特許文献４には、末端停止剤としてヒドロキシアラルキルアルコールとラクトンとの反応生成物を用いた芳香族ポリカーボネート樹脂と、該芳香族ポリカーボネート樹脂との屈折率の差が０．０１以下であるガラス系充填剤とを含む樹脂組成物が開示されている。
【００１０】
また、特許文献５には、芳香族ポリカーボネート樹脂と、該芳香族ポリカーボネート樹脂との屈折率の差が０．０１５以下であるガラス繊維と、ポリカプロラクトンとを含む樹脂組成物が開示されている。
【特許文献１】特開昭５８−６０６４１号公報
【特許文献２】特開平５−１５５６３８号公報
【特許文献３】特開平５−２９４６７１号公報
【特許文献４】特開平７−１１８５１４号公報
【特許文献５】特開平９−１６５５０６号公報
【発明の開示】
【発明が解決しようとする課題】
【００１１】
上記従来技術のうち、特許文献１のガラス組成においては、アルカリ成分である酸化ナトリウム（Ｎａ２Ｏ）と酸化カリウム（Ｋ２Ｏ）をそれぞれ３％以上含有している。この場合、アルカリ成分を多く含むことでガラスの耐水性が劣ることにより、ガラスからアルカリ成分が溶出し易くなる。また、成形中にガラス繊維表面のアルカリ成分とポリカーボネート樹脂とが反応して、ポリカーボネート樹脂の分子量が低下して成形品としての物性の低下を引き起こすという問題があった。また、高比重であるＢａＯを２％以上、ＺｒＯ２を３％以上含有しているため樹脂成形品の重量が増加するという問題もあった。
【００１２】
また、特許文献２のガラス組成においては、ＴｉＯ２の含有量が０．５〜１．９％と低いため、該ガラス組成とポリカーボネート樹脂との屈折率の差を小さくし、ガラス組成の屈折率を１．５８０以上にするためには、屈折率を上げる成分として高比重であるＺｒＯ２、ＺｎＯ、ＢａＯの含有量を増やし、５％以上とする必要があり、その結果としてガラスの比重が大きくなり、樹脂成形品の比重が増加する傾向にあった。
【００１３】
また、特許文献３のポリカーボネート樹脂強化用ガラス繊維においては、実施例の組成に記載されているように、やはりアルカリ成分である酸化ナトリウム（Ｎａ２Ｏ）や酸化カリウム（Ｋ２Ｏ）を１６．５ｗｔ％以上と多量に含有していることから、特許文献１と同様のポリカーボネート樹脂の分子量低下によって成形品の物性が低下するという問題がある。
【００１４】
また、特許文献４の芳香族ポリカーボネート樹脂組成物においては、芳香族ポリカーボネート樹脂の原料が高価であり、得られる成形品が高価になるという問題がある。
【００１５】
また、特許文献５の芳香族ポリカーボネート樹脂組成物においては、ポリカプロラクトンを含むために、成形品の耐熱性や機械的な物性が低下し易くなるという問題がある。
【００１６】
したがって、本発明の目的は、ガラス繊維の屈折率をポリカーボネート樹脂の屈折率と同程度にすることができ、該ガラス繊維で強化したポリカーボネート樹脂の成形品の透明性を維持しつつ、加えて、成形中にガラス繊維表面のアルカリ成分による該樹脂の分子量低下による成形品の物性低下を抑えることができ、工業的に生産が可能であり実用的なガラス繊維およびそれを用いたガラス繊維強化ポリカーボネート樹脂成形品を提供することにある。
【課題を解決するための手段】
【００１７】
本発明者は鋭意研究を進めたところ、上記目的を達成できるポリカーボネート樹脂強化用ガラス繊維に到達したものであり、本発明は以下の要旨を有する。
【００１８】
（１）ポリカーボネート樹脂を強化するためのガラス繊維であって、該ガラス繊維全体における無機成分として、
二酸化ケイ素（ＳｉＯ２）５０〜６０質量％、酸化アルミニウム（Ａｌ２Ｏ３）１０〜１５質量％、酸化カルシウム（ＣａＯ）１５〜２５質量％、酸化チタン（ＴｉＯ２）３〜５質量％、酸化マグネシウム（ＭｇＯ）０〜５質量％、酸化亜鉛（ＺｎＯ）０〜５質量％、酸化バリウム（ＢａＯ）０〜５質量％、酸化ジルコニウム（ＺｒＯ２）０〜５質量％、酸化リチウム（Ｌｉ２Ｏ）０〜２質量％、酸化ナトリウム（Ｎａ２Ｏ）０〜２質量％、酸化カリウム（Ｋ２Ｏ）０〜２質量％を含有し、
前記酸化リチウム（Ｌｉ２Ｏ）と前記酸化ナトリウム（Ｎａ２Ｏ）と前記酸化カリウム（Ｋ２Ｏ）との合計含有量が、前記ガラス繊維全体に対して０〜２質量％であり、
前記酸化亜鉛（ＺｎＯ）と前記酸化バリウム（ＢａＯ）との合計含有量が１〜５質量％、かつ、前記酸化チタン（ＴｉＯ２）と前記酸化亜鉛（ＺｎＯ）と前記酸化バリウム（ＢａＯ）と前記酸化ジルコニウム（ＺｒＯ２）との合計含有量が、前記ガラス繊維全体に対して６〜８質量％であり、
酸化ホウ素（Ｂ２Ｏ３）の含有量が０．１質量％以下であり、
前記ガラス繊維の屈折率が１．５８０〜１．５９０であることを特徴とするポリカーボネート樹脂強化用ガラス繊維。
【００１９】
（２）前記酸化ジルコニウム（ＺｒＯ２）の含有量が２〜５質量％であって、前記酸化亜鉛（ＺｎＯ）と前記酸化バリウム（ＢａＯ）と前記酸化ジルコニウム（ＺｒＯ２）との合計含有量が、前記ガラス繊維全体に対して２〜５質量％である上記（１）に記載のポリカーボネート樹脂強化用ガラス繊維。
【００２０】
（３）前記酸化ジルコニウム（ＺｒＯ２）を含有しない上記（１）に記載のポリカーボネート樹脂強化用ガラス繊維。
【００２１】
（４）前記ガラス繊維の屈折率が１．５８３〜１．５８６である上記（１）〜（３）のいずれか一つに記載のポリカーボネート樹脂強化用ガラス繊維。
【００２２】
（５）ガラス繊維と、ポリカーボネート樹脂とを含む樹脂組成物を成形して得られたガラス繊維強化ポリカーボネート樹脂成形品であって、
前記ガラス繊維が、請求項１〜４のいずれかに記載のガラス繊維であり、
前記ポリカーボネート樹脂の屈折率と、前記ポリカーボネート樹脂強化用ガラス繊維の屈折率との差が、０．００１以下であることを特徴とするたガラス繊維強化ポリカーボネート樹脂成形品。
【００２３】
（６）前記樹脂成形品おけるガラス繊維の含有量が５〜６０質量％である上記（５）に記載のガラス繊維強化ポリカーボネート樹脂成形品。
【発明の効果】
【００２８】
本発明のガラス繊維強化ポリカーボネート樹脂成形品は、繊維強化後でも成形品の透明性を維持しつつ、加えて、ガラス繊維中のアルカリ成分の含有量が少ないため、成形中に樹脂の分子量低下を抑えることができ、成形品の物性低下を防止できる。また、ポリカーボネート樹脂の屈折率と、前記ガラス繊維の屈折率との差を０．００１以下にできることで、ポリカーボネート樹脂単独の場合に近い、極めて透明性の高い成形品を得ることができる。
【００２９】
本発明の透明性に優れたガラス繊維強化ポリカーボネート樹脂成形品は、例えば、電気機器や電子機器の表示部のカバー、自動車や建材に用いる板ガラスの代替品のような、透明性及び強度の両方の物性が要求される成形品として好適に使用できる。
【発明を実施するための最良の形態】
【００３０】
以下に、ポリカーボネート樹脂強化用ガラス繊維についてさらに詳しく説明するが、本発明では、特に説明のない限り、「％」は「質量％」を意味する。また、含有成分は、各成分の酸化物の形態で表しているが、必ずしも各成分は酸化物の形態で含有されていなくてもよい。
【００３１】
本発明のポリカーボネート樹脂強化用ガラス繊維は、ガラス繊維全体における無機成分として、二酸化ケイ素（以下、ＳｉＯ２とする）５０〜６０％、酸化アルミニウム（以下、Ａｌ２Ｏ３とする）１０〜１５％、酸化カルシウム（以下、ＣａＯとする）１５〜２５％、酸化チタン（以下、ＴｉＯ２とする）３〜５％、酸化マグネシウム（以下、ＭｇＯとする）０〜５％、酸化亜鉛（以下、ＺｎＯとする）０〜５％、酸化バリウム（以下、ＢａＯとする）０〜５％、酸化ジルコニウム（以下、ＺｒＯ２とする）０〜５％、酸化リチウム（以下、Ｌｉ２Ｏとする）０〜２％、酸化ナトリウム（以下、Ｎａ２Ｏとする）０〜２％、酸化カリウム（以下、Ｋ２Ｏとする）０〜２％を含有し、Ｌｉ２ＯとＮａ２ＯとＫ２Ｏとの合計含有量が、前記ガラス繊維全体に対して０〜２％であり、ＺｎＯとＢａＯとの合計含有量が１〜５質量％、かつ、ＴｉＯ２とＺｎＯとＢａＯとＺｒＯ２との合計含有量が、前記ガラス繊維全体に対して６〜８％であり、Ｂ２Ｏ３の含有量が０．１％以下である。
【００３２】
上記のガラス繊維において、ＳｉＯ２の含有量は５０〜６０％であることが必要である。ＳｉＯ２が５０％未満であると、ガラス繊維の強度が低下するので好ましくない。また、６０％を超えるとガラスとしての溶解性が低下するので好ましくない。また、Ａｌ２Ｏ３の含有量は１０〜１５質量％であることが必要である。Ａｌ２Ｏ３が１０％未満であると、耐水性などの化学的耐久性が低下するので好ましくない。また、１５％を超えるとガラスとしての溶解性が低下し、ガラスが不均質になり易くなるので好ましくない。
【００３３】
また、ＣａＯの含有量は１５〜２５％であることが必要である。ＣａＯが１５％未満であると、ガラスとしての溶解性が低下するので好ましくない。また、２５％を超えると結晶化し易くなるので好ましくない。ＭｇＯは任意成分であり、０〜５％含有できる。ＭｇＯを含有させることにより、上記のＣａＯのＣａの一部をＭｇに置き換えることができ、ガラス繊維としての引っ張り強度などの機械物性を向上できる。ＭｇＯの含有量が５％を超えるとガラスとしての溶解性が低下するので好ましくない。ＭｇＯの含有量は、好ましくは０．１〜５．０％である。
【００３４】
また、Ｂ２Ｏ３の含有量は０．１％以下である。
【００３５】
また、ＴｉＯ２の含有量は、３〜５％であることが必要である。ＴｉＯ２が３％未満であると、屈折率を上げることが不充分である。また、５％を超えると屈折率が上がり過ぎて、ポリカーボネート樹脂の屈折率との差が大きくなるので好ましくない。上記ＴｉＯ２と同様に屈折率を上げる成分として、ＺｎＯ、ＢａＯ及びＺｒＯ２から選ばれる少なくとも１種の成分が含まれる。
【００３６】
また、ＺｎＯとＢａＯとの合計含有量は、１〜５％であり、かつ、ＴｉＯ２、ＺｎＯ、ＢａＯ及びＺｒＯ２の合計含有量は、６〜８％であることが必要である。ＺｎＯ、ＢａＯを含有することにより、屈折率を上げることができ、また、失透を抑制することができる。ＺｎＯとＢａＯとの合計含有量が１％未満では、屈折率を上げることが困難となり、５％を超えると、液相温度が上昇し、失透し易くなる。そして、ＴｉＯ２、ＺｎＯ、ＢａＯ及びＺｒＯ２の合計含有量を上記範囲にすることにより、ポリカーボネート樹脂の屈折率との差を小さくでき、ガラス繊維の屈折率とポリカーボネート樹脂の屈折率との差が小さく、機械的強度などに優れたガラス繊維とすることができる。また、重金属元素の酸化物の含有量が少ないので、得られる樹脂成形品の重量増加を抑えることができる。
【００３７】
また、ＺｒＯ２は任意成分であり、ＺｒＯ２を含有することにより、屈折率を上げることができ、化学的耐久性を向上させることができる。また、ガラスの比重が重くなることがあるため、ＺｒＯ２は実質的に含有しなくてもよい。
【００３８】
ＺｒＯ２の含有量が２〜５％である場合には、ＺｎＯ、ＢａＯは任意成分であって、それぞれ０〜５％含有でき、ＺｎＯ、ＢａＯ及びＺｒＯ２の合計含有量を、２〜５％とすることが好ましい。ＺｒＯ２の含有量が５％を超えると、ガラスとしての溶解性が低下し、また、失透し易くなるので好ましくない。そして、ＺｎＯ、ＢａＯ及びＺｒＯ２の合計含有量が上記範囲であれば、ガラス繊維の屈折率とポリカーボネート樹脂の屈折率との差が小さく、機械的強度などに優れたガラス繊維とすることができる。また、重金属元素の酸化物の含有量が少ないので、得られる樹脂成形品の重量増加を抑えることができる。
【００３９】
本発明においては、ＺｎＯ、ＢａＯ、ＺｒＯ２の他に、酸化ストロンチウム（以下、ＳｒＯとする）を必要に応じて含有させてもよい。ＳｒＯを含有することで、ガラス繊維の屈折率をポリカーボネート樹脂の屈折率に合わせやすくなる。そして、ガラス組成にＳｒＯを含有させる場合、ＺｎＯ、ＢａＯ及びＳｒＯの合計含有量が、ガラス繊維全体に対して、１〜５％となるようにＳｒＯを含有させることが好ましい。
【００４０】
アルカリ成分である、Ｌｉ２Ｏ、Ｎａ２Ｏ、Ｋ２Ｏは、それぞれ０〜２％含有でき、かつ、これらの合計含有量がガラス繊維全体に対して０〜２％であることが本発明の特徴となっている。アルカリ成分の合計含有量が２％を超えると、ガラスの耐水性が低下して、アルカリが溶出し易くなる。また、成形中にガラス表面のアルカリ成分によってポリカーボネート樹脂の分子量が低下して、成形品の物性低下の要因となる。アルカリ成分の合計含有量は０〜１％であることが好ましい。
【００４１】
このようにアルカリ成分の合計含有量が低くても、上記のようにＴｉＯ２を３〜５％含有することにより、屈折率を充分に向上でき、ポリカーボネート樹脂の屈折率に近づけることができる。そして、アルカリ成分が少ないことで、ポリカーボネート樹脂の分解による分子量低下を抑えることができ、成形品の強度等の物性低下を防止できる。
【００４２】
本発明のガラス繊維の屈折率は１．５８０〜１．５９０であり、１．５８２〜１．５９０が好ましく、１．５８３〜１．５８６であることがより好ましい。これによって、通常のポリカーボネート樹脂の屈折率と同じ範囲の屈折率を有するガラス繊維を得ることができる。このように、上記組成の本発明のガラス繊維においては、通常のＥガラスの屈折率（ｎＤ）である約１．５５５に比べて屈折率を充分に向上でき、強化繊維として成形品に分散させた際にも透明性を維持できる。
【００４３】
本発明のガラス繊維においては、上記のガラス成分以外に、紡糸性、耐水性等に悪影響を及ぼさない範囲で、下記成分を含んでもよい。例えば、ガラスの屈折率を上げる成分として、ランタン（Ｌａ）、Ｙ（イットリウム）、ガドリニウム（Ｇｄ）、ビスマス（Ｂｉ）、アンチモン（Ｓｂ）、タンタル（Ｔａ）、ニオブ（Ｎｂ）またはタングステン（Ｗ）などの元素を含む酸化物を含んでもよい。また、ガラスの着色を抑える成分として、コバルト（Ｃｏ）、アンチモン（Ｓｂ）、銅（Ｃｕ）またはネオジウム（Ｎｄ）などの元素を含む酸化物を含んでもよい。
【００４４】
また、本発明のガラス繊維を得るのに必要なガラス原料には、ガラスの着色を抑えることから、原料中の不純物として、酸化物基準でＦｅ２Ｏ３含有量が、ガラス全体に対して０．０１％未満であることが好ましい。
【００４５】
本発明のガラス繊維は、上述のようにガラス成分を含む組成を全体でバランスさせることにより、従来のＥガラス繊維又はＥＣＲガラス繊維などの強化用繊維と同等の紡糸性、機械的強度および化学的耐久性などを有することができる。
【００４６】
本発明のガラス繊維は、従来公知のガラス長繊維の紡糸方法を用いて得ることができる。例えば、溶融炉でガラス原料を連続的にガラス化してフォアハースに導き、フォアハースの底部にブッシングを取り付けて紡糸するダイレクトメルト（ＤＭ）法、または、溶融したガラスをマーブル、カレット、棒状に加工してから再溶融して紡糸する再溶融法などの各種の方法を用いてガラスを繊維化することができる。
【００４７】
ガラス繊維の径は特に限定されないが、３〜２５μｍのものが好ましく用いられる。３μｍよりも細い場合には、ガラス繊維と樹脂との接触面積が増大して乱反射の原因となり、成形品の透明性が低下する場合がある。２５μｍよりも太い場合には、ガラス繊維の強度が弱くなり、結果として成形品の強度が低下する場合がある。
【００４８】
ガラス繊維の形態は、成形方法や成形品に求められる特性に応じて、適宜選択可能であり特に限定されない。例えば、チョップドストランド、ロービング、マット、クロス、ミルドファイバーなどが挙げられる。
【００４９】
ガラス繊維は、ポリカーボネート樹脂とガラス繊維との親和性を増し密着性を増大して空隙形成による成形品の透明性低下を抑制するために、カップリング剤を含む処理剤で表面処理されることが好ましい。上記カップリング剤としては、シラン系カップリング剤、ボラン系カップリング剤、アルミネート系カップリング剤またはチタネート系カップリング剤などを使用することができる。特に、ポリカーボネート系樹脂とガラスとの接着性が良好である点からシラン系カップリング剤を用いるのが好ましい。上記シラン系カップリング剤としては、アミノシラン系カップリング剤、エポキシシラン系カップリング剤、アクリルシラン系カップリング剤などを使用することができる。それらのシラン系カップリング剤の中でも、アミノシラン系カップリング剤を用いるのが最も好ましい。
【００５０】
また、処理剤に含まれるカップリング剤以外の成分としては、フィルムフォーマー、潤滑剤および帯電防止剤などが挙げられ、これらを単独で用いても複数の成分を併用してもよい。前記フィルムフォーマーとしては、酢酸ビニル樹脂、ウレタン樹脂、アクリル樹脂、ポリエステル樹脂、ポリエーテル樹脂、フェノキシ樹脂、ポリアミド樹脂、エポキシ樹脂もしくはポリオレフィン樹脂などのポリマーまたはそれらの変性物を使用することができる。前記潤滑剤としては、脂肪族エステル系、脂肪族エーテル系、芳香族エステル系または芳香族エーテル系の界面活性剤を使用することができる。前記帯電防止剤としては、塩化リチウムもしくはヨウ化カリウムなどの無機塩またはアンモニウムクロライド型もしくはアンモニウムエトサルフェート型などの４級アンモニウム塩を使用できる。
【００５１】
本発明のガラス繊維強化ポリカーボネート樹脂成形品は、上記のガラス繊維と、ポリカーボネート樹脂とを含む樹脂組成物を成形して得られる。ポリカーボネート樹脂としては特に限定されず、例えばビスフェノールＡとホスゲンを反応させて得られるものが使用できる。その粘度平均分子量としては１２，０００〜３５，０００であることが好ましい。
【００５２】
ポリカーボネート樹脂の屈折率（ｎＤ）は、一般的に１．５８０から１．５９０の範囲にある。本発明に用いられるポリカーボネート樹脂としては、従来公知のポリカーボネート樹脂を用いることができ、好ましく用いることができる樹脂に、例えば、屈折率１．５８５の「レキサン１２１Ｒ」（日本ジーイープラスチックス社、商品名）や屈折率１．５８３の「ユーピロンＳ−２０００」（三菱エンジニアリングプラスチックス社、商品名）が挙げられる。
【００５３】
樹脂組成物、及び成形品におけるガラス繊維の含有量は特に限定されないが、成形品では、その全体に対して５〜６０％であることが好ましく、１０〜５５％であることがより好ましい。５％未満では繊維強化による物性向上が不充分であるので好ましくなく、６０％を超えると、樹脂とガラスとの接触面積が増大して成形品の透明性が低下し、また、成形性が低下するので好ましくない。
【００５４】
更に、本発明のガラス繊維強化ポリカーボネート樹脂組成物には、屈折率等の特性を損なわない範囲で、周知の添加剤を用いることができる。例えば、酸化防止剤は、ガラス繊維強化ポリカーボネート樹脂組成物の製造時や成形時の樹脂の分解を抑制することができる。
【００５５】
本発明のガラス繊維強化ポリカーボネート樹脂組成物の製造方法としては従来公知の方法を用いることができる。例えば、ポリカーボネート樹脂とガラス繊維と、任意の添加剤とを混合機などを用いて混合し、押出し機で溶融混練してペレット化する方法が好ましく用いることができる。その後、従来公知の成形方法、例えば、射出成形、押出成形、圧縮成形、カレンダー成形等により成形して、成形品を得ることができる。製造条件、成形条件は、適宜選択可能であり、特に限定されないが、溶融混練時の加熱温度や射出成形時の樹脂の温度は、樹脂の分解を抑制することから、通常２２０℃〜３００℃の範囲から適宜選ぶのが好ましい。
【００５６】
成形品における、ポリカーボネート樹脂の屈折率と、上記のガラス繊維の屈折率との差が０．００１以下であることが好ましい。ポリカーボネート樹脂の屈折率とガラス繊維の屈折率との差が０．００１を超えると成形品の透明性が不充分となるので好ましくない。
【実施例】
【００５７】
以下、実施例を挙げて本発明を更に詳細に説明する。
【００５８】
[ガラス繊維の製造]
表１に示すような組成（質量％）で、参考例１、実施例１〜３、比較例１〜６のガラス繊維を製造した。
【００５９】
【表１】
0003905120.tif 000002
【００６０】
ガラス繊維は、従来公知の方法により繊維径１３μｍで紡糸し、バインダーとしてアミノシラン＋ウレタンを０．５質量％となるように添加した。
【００６１】
上記のガラス繊維及び試験片の物性を表２にまとめて示す。表２において、紡糸特性は、ガラス繊維についてそれぞれ粘度測定法及び失透温度法によって測定した値である。また、比重はアルキメデス法によって測定した値であり、屈折率（ｎＤ）は試験片をＪＩＳ−Ｋ−７１４２のＢ法による浸液法によって測定した値である。
【００６２】
ここで、紡糸特性のガラスの溶融粘度については、５ｍｍ程度に粉砕したガラスカレットを白金合金製ルツボに入れ溶解した後、粘度計に直結したスピンドルを沈め回転させて、溶融ガラスの粘度を測定する回転円筒法によって、ガラスの溶融粘度がｌｏｇη＝３．０となる温度を測定した。回転円筒法としては、米国特許第３０５６２８３号明細書に開示されているような高温でのガラスの粘度を測定する装置を用いて、白金製ルツボにガラスを入れて、ガラスを溶融させ、その溶融ガラス中に白金合金製のスピンドル（またはゴブと呼ぶ）を浸漬させ、そのスピンドルを回転させ、スピンドルにかかるトルクを、スピンドルに直結した粘度計により測定して、溶融ガラスの粘度を求めた。
【００６３】
ガラスの溶融粘度がｌｏｇη＝３．０における温度は、回転円筒法による米国特許第３０５６２８３号明細書に開示されている装置と同等の装置を用いて、下記の条件で測定して求めた。粘度計は、トキメック社製のＴＶ−２０型を用いて、測定レンジをＨとして、回転数は溶融ガラスの粘度が測定範囲になるように１〜５０ｒｐｍに調整した。
【００６４】
［測定条件］
５ｍｍ程度に粉砕したガラスカレット７６ｇを直径２５ｍｍで高さ６５ｍｍの白金合金製ルツボに入れ、温度が安定するまで約１５分待ち、直径９ｍｍで高さ３３ｍｍのスピンドルを沈め、回転させ、さらに温度が安定するまで１５分待った。スピンドルに連結したシャフト（直径５ｍｍ）の反対側を粘度計に接続して、粘度計のトルクと溶融ガラスの温度を読み取った。順次温度設定を下げ、安定させてから同様に粘度計のトルクと温度を読み取った。なお、設定回転数でのトルク測定範囲がスケールオーバーする場合には回転数を下げて測定した。
【００６５】
また、紡糸特性の失透温度については、３００μｍ程度に粉砕したガラスカレットを白金合金製ボートに入れ、温度勾配を有する電気炉に入れ２４時間保持した後、空気中で放冷し、顕微鏡で失透物の析出した位置を測定することにより失透温度（単位：℃）を求めた。
【００６６】
【表２】
0003905120.tif 000003
【００６７】
表２の結果より、実施例１〜３のガラス繊維は、比較例１、２の従来のＥガラス、ＥＣＲガラスと同等の紡糸性が得られており、かつ、屈折率が１．５８４〜１．５８５と、Ｅガラスの１．５５５、ＥＣＲガラスの１．５７９より高くなっていることがわかる。
【００６８】
また、ＴｉＯ２の含有量が本発明の上限を超えている比較例３及び５、ＺｒＯ２の含有量が本発明の上限を超えている比較例６については、屈折率が本発明の上限である１．５９０を超えている。一方、ＴｉＯ２を含有しない比較例４においては、屈折率が本発明の下限である１．５８０未満であることがわかる。
【００６９】
[ガラス繊維強化ポリカーボネート樹脂成形品の製造]
参考例１、実施例１及び比較例１、２のガラス繊維を用いて、以下の条件でコンパウンド及び射出成形を行い、ガラス繊維強化ポリカーボネート樹脂成形品を製造した。
【００７０】
コンパウンド条件
ポリカーボネート樹脂：レキサン１２１Ｒ（日本ジーイープラスチック社製、分子量２１０００、ｎＤ＝１．５８５）
ガラス繊維：１３μｍ径、３ｍｍ長のチョップトストランド、集束本数４００本
ガラス繊維含有率：１０質量％
押し出し機：ＴＥＭ−３５Ｂ（東芝機械社製）
押し出し温度：２８０℃
射出成形条件
成形機：ＩＳ−８０Ｇ（東芝機械社製）
シリンダー温度：３００℃
金型温度：１２０℃
【００７１】
上記の樹脂成形品の光学物性及び機械物性を表３にまとめて示す。ここで、光学物性である全光線透過率及び平行光線透過率は、日本電色株式会社製ＮＤＨセンサーを用い、ＪＩＳ−Ｋ−７３６１に準じて厚さ２ｍｍのサンプルを測定した値であり、Ｈａｚｅ値は日本電色株式会社製ＮＤＨセンサーを用い、ＪＩＳ−Ｋ−７１０５方法ａに準じて厚さ２ｍｍのサンプルを測定した値である。
【００７２】
また、機械物性である曲げ強度、曲げ弾性率は、それぞれＡＳＴＭ  Ｄ−７９０に準じて厚さ３ｍｍのサンプルを測定した値である。
【００７３】
また、樹脂の分子量は、溶媒として塩化メチレンを用い、温度２０℃で測定された溶液粘度より換算した粘度平均分子量の値である。
【００７４】
【表３】
0003905120.tif 000004
【００７５】
表３より、実施例の成形品は比較例と同程度の機械物性を有しており、分子量の低下も生じていない。また、Ｈａｚｅは比較例に比べて低く、屈折率の向上によって優れた透明性が得られていることがわかる。
【産業上の利用可能性】
【００７６】
本発明により得られるポリカーボネート樹脂強化用ガラス繊維、及びそれを用いたガラス繊維強化ポリカーボネート樹脂成形品は、透明性及び強度の両方の物性が要求される成形品として、例えば、電気機器や電子機器の表示部のカバー、自動車や建材に用いる板ガラスの代替品などに好適に用いることができる。